(57)【要約】【課題】  塩化ビニルなどを材質とする保護シートを用いた際の様々な不都合を解消できる柱状コンクリート構造物の補強構造及び方法を提供する。【解決手段】  １．下地処理として、補強対象部分の表面に付いた付着物を除去しコンクリートを平坦化する。２．コンクリート表面にプライマーを塗布して微小孔を塞ぐことで、コンクリートとアラミド繊維シートの接着性を向上させる。３．プライマーの上から含浸接着エポキシ樹脂を塗布する。４．含浸接着エポキシ樹脂の上からアラミド繊維シートを貼り付ける。５．アラミド繊維シートの上から含浸接着エポキシ樹脂を塗布する。６．含浸接着エポキシ樹脂の上から耐候性、特に紫外線に対する耐光性と透湿防水性を有する、好適にはＰＴＦＥ（四フッ化エチレン）を材質とする保護シート３を被せ、この保護シート３の周りを留めバンド４で締結する。【選択図】  図１
2005048500.tif 000002
【特許請求の範囲】
【請求項１】
柱状コンクリート構造物の外周側から塗布された樹脂と、該樹脂に外周側から貼り付けられた繊維シートと、該繊維シートに外周側から塗布された樹脂と、該樹脂を外周側から覆う耐光性を有する保護シートとを含む柱状コンクリート構造物の補強構造において、前記保護シートが透湿防水性を有することを特徴とする柱状コンクリート構造物の補強構造。
【請求項２】
柱状コンクリート構造物の外周側から塗布された樹脂と、該樹脂に外周側から貼り付けられた繊維シートと、該繊維シートに外周側から塗布された樹脂と、該樹脂を外周側から覆う耐光性を有する保護シートとを含む柱状コンクリート構造物の補強構造において、前記保護シートが透湿防水性を有しポリテトラフルオロエチレン（Polytetrafluoroethylene:PTFE）を材質とすることを特徴とする柱状コンクリート構造物の補強構造。
【請求項３】
柱状コンクリート構造物の外周側から塗布された樹脂と、該樹脂に外周側から貼り付けられた繊維シートと、該繊維シートに外周側から塗布された樹脂と、該樹脂を外周側から覆う耐光性を有する保護シートとを含む柱状コンクリート構造物の補強構造において、透湿防水性を有しポリテトラフルオロエチレン（Polytetrafluoroethylene:PTFE）を材質とするＰＴＦＥシートと、透湿性を有しポリエチレンテレフタレート（Poly(ethylene terephthalate):PET）を材質とするＰＥＴシートとを張り合わせたものが前記保護シートであり、ＰＥＴシートを内周側にして使用されていることを特徴とする柱状コンクリート構造物の補強構造。
【請求項４】
柱状コンクリート構造物の外周側から塗布された樹脂と、該樹脂に外周側から貼り付けられた繊維シートと、該繊維シートに外周側から塗布された樹脂と、該樹脂を外周側から覆う耐光性を有する保護シートとを含む柱状コンクリート構造物の補強構造において、透湿性を有しポリエチレンテレフタレート（Poly(ethylene terephthalate):PET）を材質とするＰＥＴシートを挟んだ両側に透湿防水性を有しポリテトラフルオロエチレン（Polytetrafluoroethylene:PTFE）を材質とするＰＴＦＥシートを設けたものが前記保護シートであることを特徴とする柱状コンクリート構造物の補強構造。
【請求項５】
柱状コンクリート構造物の外周側から樹脂を塗布し、該樹脂に外周側から繊維シートを貼り付け、該繊維シートに外周側から樹脂を塗布し、該樹脂を外周側から耐光性を有する保護シートで覆う柱状コンクリート構造物の補強方法において、前記保護シートが透湿防水性を有することを特徴とする柱状コンクリート構造物の補強方法。
【請求項６】
柱状コンクリート構造物の外周側から樹脂を塗布し、該樹脂に外周側から繊維シートを貼り付け、該繊維シートに外周側から樹脂を塗布し、該樹脂を外周側から耐光性を有する保護シートで覆う柱状コンクリート構造物の補強方法において、前記保護シートが透湿防水性を有しポリテトラフルオロエチレン（Polytetrafluoroethylene:PTFE）を材質とすることを特徴とする柱状コンクリート構造物の補強方法。
【請求項７】
柱状コンクリート構造物の外周側から樹脂を塗布し、該樹脂に外周側から繊維シートを貼り付け、該繊維シートに外周側から樹脂を塗布し、該樹脂を外周側から耐光性を有する保護シートで覆う柱状コンクリート構造物の補強方法において、透湿防水性を有しポリテトラフルオロエチレン（Polytetrafluoroethylene:PTFE）を材質とするＰＴＦＥシートと、透湿性を有しポリエチレンテレフタレート（Poly(ethylene terephthalate):PET）を材質とするＰＥＴシートとを張り合わせたものが前記保護シートであり、ＰＥＴシートを内周側にして使用することを特徴とする柱状コンクリート構造物の補強方法。
【請求項８】
柱状コンクリート構造物の外周側から樹脂を塗布し、該樹脂に外周側から繊維シートを貼り付け、該繊維シートに外周側から樹脂を塗布し、該樹脂を外周側から耐光性を有する保護シートで覆う柱状コンクリート構造物の補強方法において、透湿性を有しポリエチレンテレフタレート（Poly(ethylene terephthalate):PET）を材質とするＰＥＴシートを挟んだ両側に透湿防水性を有しポリテトラフルオロエチレン（Polytetrafluoroethylene:PTFE）を材質とするＰＴＦＥシートを設けたものが前記保護シートであることを特徴とする柱状コンクリート構造物の補強方法。
【発明の詳細な説明】
【技術分野】
【０００１】
本発明は、電柱などの柱状コンクリート構造物の補強構造及び方法に関するものである。
【背景技術】
【０００２】
従来において、電柱や橋脚などの柱状コンクリート構造物をＦＲＰ（アラミド繊維で補強した樹脂複合体：Fiber-Reinforced Prastic）シートで補強するときに用いられるアラミド繊維は、紫外線に長時間暴露すると変色し、繊維物性が低下する。
【０００３】
ＦＲＰ用樹脂には一般的に熱硬化性エポキシ系樹脂が使われるが、紫外線による劣化が生じ、樹脂自体の強度を低下させる。また、コンクリート／ＦＲＰ複合体界面まで劣化が進んだときには、両者の接着性が低下する。また、ＦＲＰシート補強の工程は、アラミド繊維シートを被補強体に巻きつけた後、樹脂原料をこのシートの上から塗布し、シート内に含浸させた後硬化させてＦＲＰシートを形成する。また樹脂は接着性を有するため、硬化するときにコンクリートとＦＲＰシートは接着される。さらに、遮光および外力からの保護を目的として、耐光性の高い塗料（フッ素系樹脂系など）の塗布、モルタル吹き付け、複合塗膜などの仕上げが行われていたが、下地となるＦＲＰの硬化を待たなければならず、室温硬化の場合、塗装工程が可能となるまで、数日から数週間待たなければならなかった。そこで、塗装の代わりに保護シートを用いる補強方法が採用されるようになっている。
【０００４】
図３及び４を参照し、既設の電柱などの柱状コンクリート構造物を保護シートを用いて補強する方法を説明する。
【０００５】
図３に示すように、先ず、柱状コンクリート構造物１の外周にＦＲＰシートを形成し、これを保護シート３で覆ってから、最後に留めバンド４を巻き付けて固定する。ＦＲＰ用樹脂に一般的に用いられる熱硬化性エポキシ系樹脂は、紫外線による劣化が生じ、樹脂自体の強度を低下させる。加えて、アラミド繊維は、紫外線に長時間暴露すると変色し、繊維物性が低下するので、保護シート３は、耐候性、特に紫外線に対する耐光性と、さらに防水性を備えたものが使用される。なお、保護シート３は補強対象部分よりも上下に長いものを使用して補強対象部分が外部に露出しないように覆う。そして、補強対象部分から外れた上下の２箇所において留めバンド４を保護シート３の上から巻いて締結する。また、補強対象部分の１箇所において留めバンド４を保護シート３の上から締結する。
【０００６】
さらに詳しく説明すると、図４に示すように、１．下地処理として、柱状コンクリート構造物１に付いた付着物を除去し表面を平坦化する。２．コンクリート表面の微小孔を塞ぐことで、アラミド繊維シートとの接着性を向上させる。３．含浸接着エポキシ樹脂を塗布する。（アラミド繊維シートに浸透し、コンクリートに接着し、硬化する。）４．アラミド繊維シートを巻き付けるなどして貼り付ける。５．含浸接着エポキシ樹脂を塗布する。（２層以上のアラミド繊維シートを積層する場合は３．から５．を繰り返す。）６．塩化ビニルシートなどの高分子シート（保護シート３）で覆って留めバンド４で締め付ける。なお、保護シート３は、一方の面の全体にわたって凹凸が形成されているものであり、この面を外側に向けることにより、貼り紙を防止することができる。
【０００７】
以上のような従来の補強方法が下記の特許文献１にも記載されている。
【特許文献１】特開２００３−１２００４６号公報
【発明の開示】
【発明が解決しようとする課題】
【０００８】
エポキシ樹脂の様に、低分子量の原料化合物を架橋重合させるような樹脂系を使用する場合、反応熱や太陽光の輻射熱などによって加熱されて、その原料が気化することがある。従来の補強方法では、エポキシ樹脂が十分に硬化していないときに保護シート3を被せると、当該気化成分により、保護シート3が膨潤及び変形し亀裂が生じることがある。また、熱サイクルによっても、保護シート3が伸縮を繰り返して亀裂が生じることがある。そして、その亀裂から水が浸入することになる。また、留めバンド４の締め付けが十分でなく、隙間が生じても、内部に水が浸入することがある。浸入した水は、アラミド繊維シートのピンホールなどの欠陥部分から、アラミド繊維シートとコンクリート界面に到達する可能性がある。この場合、界面の接着部分の化学的結合を破壊し、接着強度を低下させるおそれがある。特にエポキシ樹脂の場合は、水素結合が接着力の重要な要素となり、浸入した水分子により、この結合力が弱くなることが懸念される。また、コンクリートにひびがあると、その水がコンクリート内に浸入し、内部の鉄筋の腐食を進行させることになる。また、保護シートに凹凸加工を行うことによりコストがアップするので加工を不要にしたいと要望されている。また、上記点を解決するにしても、保護シート等には必要な強度を確保し、かつコストを抑えたいと要望されている。
【０００９】
そこで本発明は、上記の従来の課題に鑑みてなされたものであり、その目的とするところは、塩化ビニルなどを材質とする保護シートを用いた際の様々な不都合を解消できる柱状コンクリート構造物の補強構造及び方法を提供することにある。
【課題を解決するための手段】
【００１０】
上記従来の課題を解決するために、請求項１の本発明は、柱状コンクリート構造物の外周側から塗布された樹脂と、該樹脂に外周側から貼り付けられた繊維シートと、該繊維シートに外周側から塗布された樹脂と、該樹脂を外周側から覆う耐光性を有する保護シートとを含む柱状コンクリート構造物の補強構造において、前記保護シートが透湿防水性を有することを特徴とする柱状コンクリート構造物の補強構造をもって解決手段とする。
【００１１】
請求項１の本発明によれば、保護シートが透湿防水性を有するので、雨や水滴など外部からの水の浸入を防止できる。反対に、内部にたまった水については、それが気化してできる水蒸気を外部に排出できる。さらに、エポキシ樹脂の様に、低分子量の原料化合物を架橋重合させるような樹脂系を使用する場合、反応熱や太陽光の輻射熱などによって加熱されて、その原料が気化した場合でも、その化合物を透過排出できる。
【００１２】
また、請求項２の本発明は、柱状コンクリート構造物の外周側から塗布された樹脂と、該樹脂に外周側から貼り付けられた繊維シートと、該繊維シートに外周側から塗布された樹脂と、該樹脂を外周側から覆う耐光性を有する保護シートとを含む柱状コンクリート構造物の補強構造において、前記保護シートが透湿防水性を有しポリテトラフルオロエチレン（Polytetrafluoroethylene:PTFE）を材質とすることを特徴とする柱状コンクリート構造物の補強構造をもって解決手段とする。
【００１３】
請求項２の本発明によれば、保護シートが透湿防水性を有しポリテトラフルオロエチレンを材質とするので、先ず透湿防水性を有することにより、雨や水滴の内部への浸入を防止でき、また樹脂の成分や水蒸気を外部に排出できる。それに加えて、ポリテトラフルオロエチレンを材質とするので様々な効果が得られる。まず、ポリテトラフルオロエチレンには、材質自体に防水性（撥水性）があるので、保護シートの材質として好適である。また、ポリテトラフルオロエチレンは、耐薬品性最高、酸・塩基・有機溶剤に侵されない特性を有するので、樹脂の成分による化学反応で、保護シートが膨潤及び変形したり亀裂を生じることがない。また、当該特性を有するので、下地の樹脂が乾燥し完全に硬化する前に保護シートを施工できるので工期を短縮できる。また、ポリテトラフルオロエチレンは、耐候性最高、特に、紫外線に対する遮蔽性が高いので、エポキシ樹脂の劣化及びそれによるコンクリートの劣化を防止できる。また、ポリテトラフルオロエチレンは、摩擦係数最少という特性を有し、非粘着性なので、シートの表面に貼り紙を防止するための凹凸を設ける必要がない。また、ポリテトラフルオロエチレンは、耐熱性が高いので、熱サイクルによって保護シートが伸縮して変形したり亀裂を生じることがない。
【００１４】
また、請求項３の本発明は、柱状コンクリート構造物の外周側から塗布された樹脂と、該樹脂に外周側から貼り付けられた繊維シートと、該繊維シートに外周側から塗布された樹脂と、該樹脂を外周側から覆う耐光性を有する保護シートとを含む柱状コンクリート構造物の補強構造において、透湿防水性を有しポリテトラフルオロエチレン（Polytetrafluoroethylene:PTFE）を材質とするＰＴＦＥシートと、透湿性を有しポリエチレンテレフタレート（Poly(ethylene terephthalate):PET）を材質とするＰＥＴシートとを張り合わせたものが前記保護シートであり、ＰＥＴシートを内周側にして使用されていることを特徴とする柱状コンクリート構造物の補強構造をもって解決手段とする。
【００１５】
請求項３の本発明によれば、透湿防水性を有しポリテトラフルオロエチレンを材質とするＰＴＦＥシートと、透湿性を有しポリエチレンテレフタレートを材質とするＰＥＴシートとを張り合わせたものが保護シートであり、ＰＥＴシートを内周側にして使用されているので、先ず、ＰＴＦＥシートが透湿防水性を有することにより、雨や水滴の内部への浸入を防止でき、また樹脂の成分や水蒸気を外部に排出できる。それに加えて、ポリテトラフルオロエチレンを材質とするので様々な効果が得られる。まず、ポリテトラフルオロエチレンには、材質自体に防水性（撥水性）があるので、保護シートの材質として好適である。また、ポリテトラフルオロエチレンは、耐薬品性最高、酸・塩基・有機溶剤に侵されない特性を有するので、樹脂の成分による化学反応で、保護シートが膨潤及び変形したり亀裂を生じることがない。また、当該特性を有するので、下地の樹脂が乾燥し完全に硬化する前に保護シートを施工できるので工期を短縮できる。また、ポリテトラフルオロエチレンは、耐候性最高、特に、紫外線に対する遮蔽性が高いので、エポキシ樹脂の劣化及びそれによるコンクリートの劣化を防止できる。また、ポリテトラフルオロエチレンは、摩擦係数最少という特性を有し、非粘着性なので、シートの表面に貼り紙を防止するための凹凸を設ける必要がない。また、ポリテトラフルオロエチレンは、耐熱性が高いので、熱サイクルによって保護シートが伸縮して変形したり亀裂を生じることがない。また、ＰＴＦＥシートが上記特性を有するので、ＰＥＴシートは透湿性を有し、防水性は要しない。しかも、ポリエチレンテレフタレートとの２層構造にすることで、ポリテトラフルオロエチレンのみで保護シートを構成する場合に比べて、同じ耐候性と防水透湿性、及び強度を得るのにポリテトラフルオロエチレンの量が少なくてすむので、ポリテトラフルオロエチレンは高価であるが保護シートを安価に構成できる。
【００１６】
また、請求項４の本発明は、柱状コンクリート構造物の外周側から塗布された樹脂と、該樹脂に外周側から貼り付けられた繊維シートと、該繊維シートに外周側から塗布された樹脂と、該樹脂を外周側から覆う耐光性を有する保護シートとを含む柱状コンクリート構造物の補強構造において、透湿性を有しポリエチレンテレフタレート（Poly(ethylene terephthalate):PET）を材質とするＰＥＴシートを挟んだ両側に透湿防水性を有しポリテトラフルオロエチレン（Polytetrafluoroethylene:PTFE）を材質とするＰＴＦＥシートを設けたものが前記保護シートであることを特徴とする柱状コンクリート構造物の補強構造をもって解決手段とする。
【００１７】
請求項４の本発明によれば、透湿性を有しポリエチレンテレフタレートを材質とするＰＥＴシートを挟んだ両側に透湿防水性を有しポリテトラフルオロエチレンを材質とするＰＴＦＥシートを設けたものが保護シートであるので、請求項３の本発明と同様の効果が得られるのに加えて、ＰＴＦＥシートが内周側に配置され、材質であるポリテトラフルオロエチレンが非粘着性のため、保護シートが内側の樹脂につきにくく取り扱いが容易である。結果として工期短縮に寄与する。
【００１８】
また、請求項５の本発明は、柱状コンクリート構造物の外周側から樹脂を塗布し、該樹脂に外周側から繊維シートを貼り付け、該繊維シートに外周側から樹脂を塗布し、該樹脂を外周側から耐光性を有する保護シートで覆う柱状コンクリート構造物の補強方法において、前記保護シートが透湿防水性を有することを特徴とする柱状コンクリート構造物の補強方法をもって解決手段とする。
【００１９】
請求項５の本発明によれば、請求項１の本発明と同様の効果が得られる。
【００２０】
また、請求項６の本発明は、柱状コンクリート構造物の外周側から樹脂を塗布し、該樹脂に外周側から繊維シートを貼り付け、該繊維シートに外周側から樹脂を塗布し、該樹脂を外周側から耐光性を有する保護シートで覆う柱状コンクリート構造物の補強方法において、前記保護シートが透湿防水性を有しポリテトラフルオロエチレン（Polytetrafluoroethylene:PTFE）を材質とすることを特徴とする柱状コンクリート構造物の補強方法をもって解決手段とする。
【００２１】
請求項６の本発明によれば、請求項２の本発明と同様の効果が得られる。
【００２２】
また、請求項７の本発明は、柱状コンクリート構造物の外周側から樹脂を塗布し、該樹脂に外周側から繊維シートを貼り付け、該繊維シートに外周側から樹脂を塗布し、該樹脂を外周側から耐光性を有する保護シートで覆う柱状コンクリート構造物の補強方法において、透湿防水性を有しポリテトラフルオロエチレン（Polytetrafluoroethylene:PTFE）を材質とするＰＴＦＥシートと、透湿性を有しポリエチレンテレフタレート（Poly(ethylene terephthalate):PET）を材質とするＰＥＴシートとを張り合わせたものが前記保護シートであり、ＰＥＴシートを内周側にして使用することを特徴とする柱状コンクリート構造物の補強方法をもって解決手段とする。
【００２３】
請求項７の本発明によれば、請求項３の本発明と同様の効果が得られる。
【００２４】
また、請求項８の本発明は、柱状コンクリート構造物の外周側から樹脂を塗布し、該樹脂に外周側から繊維シートを貼り付け、該繊維シートに外周側から樹脂を塗布し、該樹脂を外周側から耐光性を有する保護シートで覆う柱状コンクリート構造物の補強方法において、透湿性を有しポリエチレンテレフタレート（Poly(ethylene terephthalate):PET）を材質とするＰＥＴシートを挟んだ両側に透湿防水性を有しポリテトラフルオロエチレン（Polytetrafluoroethylene:PTFE）を材質とするＰＴＦＥシートを設けたものが前記保護シートであることを特徴とする柱状コンクリート構造物の補強方法をもって解決手段とする。
【００２５】
請求項８の本発明によれば、請求項４の本発明と同様の効果が得られる。
【発明の効果】
【００２６】
本発明によれば、保護シートが透湿防水性を有するので、雨や水滴の内部への浸入を防止でき、また樹脂の成分や水蒸気を外部に排出できるので、塩化ビニルなどを材質とする保護シートを用いた際の様々な不都合を解消できる。
【発明を実施するための最良の形態】
【００２７】
以下、本発明の実施の形態を図面を参照して説明する。
【００２８】
図１は、柱状コンクリート構造物を補強する各工程における補強構造の断面を示す図である。なお、従来における構成要素と同一のものには同一の符号を付す。例えば断面が直径４０〜５０ｃｍの円であり、長さが１０〜１５ｍの電柱である柱状コンクリート構造物１の地表に近い部分を補強対象部分として補強するため、図１に示すように、１．下地処理として、補強対象部分の表面に付いた付着物を除去しコンクリートを平坦化する。２．コンクリート表面にプライマーを塗布して微小孔を塞ぐことで、コンクリートとアラミド繊維シート２の接着性を向上させる。３．プライマーの上から含浸接着エポキシ樹脂（熱硬化性エポキシ系樹脂）を塗布する。（含浸接着エポキシ樹脂は、次工程のアラミド繊維シートに浸透し、コンクリートに接着し、硬化する。）４．含浸接着エポキシ樹脂の上からアラミド繊維シート２を巻き付けるなどして貼り付ける。５．アラミド繊維シート２の上から含浸接着エポキシ樹脂を塗布する。（２層以上のアラミド繊維シートを積層する場合は３．から５．を繰り返す。）６．含浸接着エポキシ樹脂の上から耐候性、特に紫外線に対する耐光性と透湿防水性を有し、好ましくはポリテトラフルオロエチレン（Polytetrafluoroethylene:PTFE（四フッ化エチレン））を材質とする保護シート３を被せ（巻き付け）、この保護シート３の周りを留めバンド４で締結する。
【００２９】
なお、保護シート３は補強対象部分よりも上下に長いものを使用して補強対象部分が外部に露出しないように覆う。そして、補強対象部分から外れた上下の２箇所、つまり保護シート３と柱状コンクリート構造物１とが対向する箇所において留めバンド４を保護シート３の上から巻いて締結する。補強対象部分が長い場合には、補強対象部分の１箇所において留めバンド４を保護シート３の上から巻いて締結する。つまり合計３箇所で留めバンド４を締結する。なお、補強対象部分でない箇所において、保護シート３と柱状コンクリート構造物１とを接着剤や粘着剤で接着してもよい。
【００３０】
保護シート３は、透湿防水性を有するシート、つまり水滴より小さく水蒸気や揮発性有機分子より大きい孔が多数形成されたシートである。防水性がある、つまり水滴より小さい孔が形成されたシートであるので、雨や水滴を内部へ通さず、したがって、アラミド繊維シートの接着強度の低下、及びコンクリートの劣化を防止できる。一方、透湿性がある、つまり揮発性有機分子より大きい孔が形成されたシートであるので、例えば、内部の含浸エポキシ樹脂の成分が気化してもそれが保護シート３の孔を通って外部に蒸発する。その結果、保護シート３が膨潤及び変形したり亀裂を生じることがない。また、万が一水が浸入した場合であっても、水が水蒸気となって外部に蒸発するので、内部を乾燥した状態に維持できる。逆に言えば、保護シート３により補強対象部分を上下の留めバンド４により密閉する必要がなくなる。
【００３１】
また、ポリテトラフルオロエチレンには、材質自体に防水性（撥水性）があるので、保護シート３の材質として好適である。
【００３２】
また、ポリテトラフルオロエチレンは、耐薬品性最高、酸・塩基・有機溶剤に侵されない特性を有するので、含浸エポキシ樹脂の成分による化学反応で、保護シート３が膨潤及び変形したり亀裂を生じることがない。したがって、亀裂から雨などの進入することがない。また、当該特性を有するので、下地のエポキシ樹脂が乾燥し完全に硬化する前に保護シート３を施工できるので工期を短縮できる。
【００３３】
また、ポリテトラフルオロエチレンは、耐候性最高、特に、紫外線に対する遮蔽性が高いので、エポキシ樹脂の劣化及びそれによるコンクリートの劣化を防止できる。なお、保護シート３の厚さは、下地の含浸エポキシ樹脂が紫外線で劣化しない程度の厚さにすることが好ましい。保護シート３を十分に厚くできないときは、保護シート３に顔料などを混入させて着色することで紫外線に対する遮蔽性を高められる。顔料はシート内部に取り込まれるため、表面の物性変化がない。
【００３４】
また、ポリテトラフルオロエチレンは、摩擦係数最少という特性を有し、非粘着性なので、シートの表面に貼り紙を防止するための凹凸を設ける必要がない。
【００３５】
また、ポリテトラフルオロエチレンは、耐熱性が高いので、熱サイクルによって保護シート３が伸縮して変形したり亀裂を生じることがない。したがって、亀裂から雨などの浸入することがない。
【００３６】
また、図２に示すように、透湿防水性を有しポリテトラフルオロエチレンを材質とする３０μｍ〜５０μｍ程度の厚さのＰＴＦＥシートと、ポリエチレンテレフタレート（Poly(ethylene terephthalate):PET）を材質とする０．４ｍｍ〜１ｍｍ程度の厚さのＰＥＴシートとを張り合わせた保護シート３を、ＰＥＴシートを内周側にして使用してもよい。防水性はＰＴＦＥシートにより担保される。そのため、ＰＥＴシートは透湿性を要し、一方防水性は要しない。つまり、ＰＥＴシートは水蒸気や揮発性有機分子より大きい孔が多数形成されたシートであればよい。
【００３７】
ポリエチレンテレフタレートは、耐薬品性を備えているが、耐候性がポリテトラフルオロエチレンほど高くないので、カーボンブラック（炭素粉）などを混入させたものを使用して、紫外線に対する遮蔽性を高めるのが好適である。
【００３８】
図２のように、ポリエチレンテレフタレートとの２層構造にすることで、ポリテトラフルオロエチレンのみで保護シート３を構成する場合に比べて、同じ耐候性と防水透湿性、及び強度を得るのにポリテトラフルオロエチレンの量が少なくてすむので、ポリテトラフルオロエチレンは高価であるが保護シート３を安価に構成できる。
【００３９】
また、ＰＥＴシートを挟んで両側にＰＴＦＥシートを設けた３層構造のシートを保護シート３としてもよい。３層構造の場合、いずれにしてもＰＴＦＥシートが内周側に配置されるが、ポリテトラフルオロエチレンは非粘着性のため、保護シート３が内側のエポキシ樹脂につきにくく、取り扱いが容易である。結果として工期短縮に寄与する。なお、３層構造の場合であっても、２層構造とした保護シートの場合に得られた効果と同様の効果が得られるのは勿論である。
【図面の簡単な説明】
【００４０】
【図１】柱状コンクリート構造物を補強する各工程における補強構造の断面を示す図である。
【図２】２層構造の保護シートを示す図である。
【図３】従来の補強された柱状コンクリート構造物を示す図である。
【図４】従来の補強された柱状コンクリート構造物をさらに詳しく示す図である。
【符号の説明】
【００４１】
１  柱状コンクリート構造物
２  アラミド繊維シート
３  保護シート
４  留めバンド
【図１】
2005048500.tif 000003
【図２】
2005048500.tif 000004
【図３】
2005048500.tif 000005
【図４】
2005048500.tif 000006